БИОКОМПОЗИТ НА ОСНОВЕ БИОМИНЕРАЛИЗОВАННОГО ОКСИДА ГРАФЕНА И ЕГО ПРИМЕНЕНИЕ ДЛЯ ИНЖЕНЕРИИ КОСТНОЙ ТКАНИ

1. Биокомпозит на основе гидроксиапатита на листах оксида графена.
2. Биокомпозит по п. 1, отличающийся тем, что количество оксида графена составляет от 0,5 до 3,0 % масс. в расчете на массу биокомпозита.
3. Способ получения биокомпозита по п. 1, включающий стадии:
i) обеспечения и обработки ультразвуком водного раствора оксида графена для расслоения листов оксида графена,
ii) обеспечения водного раствора соли кальция, выбранной из нитрата, сульфата, гидросульфата, карбоната, хлорида, нитрида и их комбинаций,
iii) добавления водного раствора, полученного на стадии ii), к водному раствору, полученному на стадии i),
iv) обеспечения водного раствора соли фосфора, выбранной из дигидрофосфата, гидрофосфата, фосфата, дигидрофосфита, гидрофосфита, фосфита и их комбинаций, и
v) добавления водного раствора, полученного на стадии iv), к водному раствору, полученному на стадии iii), и проведения гелеобразования путем доведения рН до щелочных значений с получением тем самым указанного биокомпозита.
4. Способ по п. 3, отличающийся тем, что в водном растворе, полученном на стадии v), молярное отношение кальция к фосфору составляет от 1,0 до 3,0.
5. Способ по п. 3 или 4, дополнительно включающий стадию vi) выдержки биокомпозита, полученного на стадии v), в течение по меньшей мере одного дня при температуре по меньшей мере 50°С.
6. Способ по любому из пп. 3-5, отличающийся тем, что на стадии i) водный раствор оксида графена обрабатывают ультразвуком при комнатной температуре в течение по меньшей мере 2 часов.
7. Способ по любому из пп. 3-6, отличающийся тем, что водный раствор, полученный на стадии iii), обрабатывают ультразвуком при комнатной температуре в течение по меньшей мере 20 минут.
8. Способ по любому из пп. 3-7, отличающийся тем, что после доведения рН на стадии v) до щелочных значений водный раствор перемешивают при комнатной температуре в течение по меньшей мере 1 часа.
9. Биокомпозит на основе гидроксиапатита на листах оксида графена, полученный способом по любому из пп. 3-8, отличающийся тем, что гидроксиапатит находится в форме веретенообразных нанокристаллов, интеркалированных между листами оксида графена.
10. Биокомпозит по п. 9, отличающийся тем, что в веретенообразных нанокристаллах гидроксиапатита отношение кальция к фосфору составляет от 1,60 до 1,70.
11. Биокомпозит по п. 9 или 10, отличающийся тем, что на листах оксида графена также присутствует фосфат кальция.
12. Биокомпозит по любому из пп. 9-11, рентгеновская дифрактограмма которого содержит следующие пики (значения 2θ): 25,9°, 28,9°, 31,8°, 39,8°, 46,7°, 49,5° и 53,2°.
13. Биокомпозит по п. 12, рентгеновская дифрактограмма которого дополнительно содержит следующие пики (значения 2θ): 21,2°, 23,2° и 34,5°.
14. Способ получения биокомпозита по п. 1, включающий стадии:
a) обеспечения первого пересыщенного раствора модельной биологической жидкости (SBF), имеющего рН примерно 6,5,
b) вымачивания листов оксида графена в указанном первом пересыщенном растворе SBF в течение периода времени от 65 до 85 часов,
c) обеспечения второго пересыщенного раствора SBF, имеющего рН примерно 6,0,
d) вымачивания листов оксида графена, полученных на стадии b), в указанном втором пересыщенном растворе SBF в течение периода времени от 40 до 60 часов, и
e) промывания водой и сушки биокомпозита.
15. Способ по п. 14, отличающийся тем, что как указанный первый пересыщенный раствор SBF, так и указанный второй пересыщенный раствор SBF находятся при температуре от 30 до 40°С.
16. Биокомпозит, полученный по способу по п. 14 или 15, содержащий аморфный фосфат кальция на листах оксида графена.
17. Применение биокомпозита по любому из пп. 1-2, 9-13 и 16 для нанесения покрытия на биомедицинские имплантаты.